(57)【要約】      （修正有）【課題】低い駆動電圧で高い色純度と輝度が得られる緑色発光を示す長寿命の有機エレクトロルミネッセンス素子の提供。【解決手段】陽極と陰極とからなる一対の電極間に、発光層または発光層を含む複数層の有機化合物薄膜を形成してなる有機エレクトロルミネッセンス素子において、前記発光層が、ホスト材料50.0〜99.999重量％とドーパント材料0.001〜50.0重量％とからなり、ドーパント材料が特定の化合物である有機エレクトロルミネッセンス素子。【選択図】なし【特許請求の範囲】
【請求項１】
陽極と陰極とからなる一対の電極間に、発光層または発光層を含む複数層の有機化合物薄膜を形成してなる有機エレクトロルミネッセンス素子において、前記発光層が、ホスト材料50.0〜99.999重量％とドーパント材料0.001〜50.0重量％とからなり、前記ホスト材料が、芳香族３級アミン化合物、金属錯体化合物、複素環化合物、炭素環化合物、および、これらが直接結合で連結した化合物からなる群の少なくとも１つであり、前記ドーパント材料が下記一般式［１］で表される化合物である有機エレクトロルミネッセンス素子。
一般式［１］
【化１】
2006253445.tif 000043
［式中、Ｒ1.〜Ｒ28は、それぞれ独立に、水素原子、ハロゲン原子、置換もしくは未置換のアルキル基、置換もしくは未置換のアルコキシ基、置換もしくは未置換のアリール基、置換もしくは未置換のアミノ基を表す。Ｘ1 〜Ｘ4 は、それぞれ独立に、Ｏ、Ｓ、Ｃ＝Ｏ、ＳＯ2 、（ＣＨ2 ）ｘ−Ｏ−（ＣＨ2 ）ｙ、置換もしくは未置換のアルキレン基、置換もしくは未置換の脂肪族環残基を表す。ここで、ｘおよびｙは、それぞれ独立に、０〜２０の整数を表すが、ｘ＋ｙ＝０となることはない。Ｒ1〜Ｒ4もしくはＲ5〜Ｒ8は隣接した置換基同志で結合して新たな６員アリール環を形成してもよい。］
【請求項２】
ホスト材料が、２つ以上のアミノ基を有する芳香族３級アミン化合物である請求項１記載の有機エレクトロルミネッセンス素子。
【請求項３】
ホスト材料が、アルミニウム、亜鉛、銅、ベリリウム、マグネシウムの少なくともいずれかを中心金属とする金属錯体化合物である請求項１記載の有機エレクトロルミネッセンス素子。
【請求項４】
ホスト材料が、窒素原子、酸素原子およびまたは硫黄原子を含有する縮合複素環を含む化合物である請求項１記載の有機エレクトロルミネッセンス素子。
【請求項５】
ホスト材料が、５員環以上の縮合炭素環を含む化合物である請求項１記載の有機エレクトロルミネッセンス素子。
【発明の詳細な説明】
【技術分野】
【０００１】
本発明は平面光源、表示等に使用される有機エレクトロルミネッセンス（以下ＥＬと記す）素子に関するものである。
【背景技術】
【０００２】
有機物質を使用したＥＬ素子は、固体発光型の安価な大面積フルカラー表示素子としての用途が有望視され、多くの開発が行われている。一般にＥＬ素子は、発光層及び該層を挟んだ一対の対向電極から構成されている。
【０００３】
この素子における発光は次の様な機構に基づくものである。すなわち、両電極間に電界が印加されると陰極側から電子、陽極側から正孔が注入され、これらが発光層において再結合し、エネルギー準位が伝導帯から価電子帯に戻る際にエネルギーを光として放出する
機構である。
【０００４】
近年、１０Ｖ以下の低電圧で発光する高い蛍光量子効率を持った有機化合物を含有した薄膜を積層した有機EL素子が報告され、関心を集めている。（ Applied Physics Letters、51巻、913ページ、1987年を参照）この方法では、金属キレート錯体を発光層、アミン系化合物を正孔注入層に使用して高輝度の緑色発光が得られている。６〜７Vの直流電圧で輝度は１００ｃｄ／ｍ2 、最大発光効率は１．５ｌｍ／Ｗを達成し、ほぼ実用領域に近い性能を示している。しかしながら、現在までの有機EL素子は構成の改善により発光強度は改良されているが、未だ十分な発光輝度は有していない。また、繰り返し使用時の安定性に欠けるという重大な問題を有している。
【特許文献１】特開平１０−７２５７９号公報
【発明の開示】
【発明が解決しようとする課題】
【０００５】
本発明の目的は、発光効率が高く、繰り返し使用時での安定性の優れた有機ＥＬ素子の提供にある。本発明者らが鋭意検討した結果、発光層にド-パントとして一般式［１］で示される発光材料を使用した有機ＥＬ素子は、その発光効率が高く、繰り返し使用時での安定性も優れていることを見出し本発明に至った。
【課題を解決するための手段】
【０００６】
すなわち、本発明は、陽極と陰極とからなる一対の電極間に、発光層または発光層を含む複数層の有機化合物薄膜を形成してなる有機エレクトロルミネッセンス素子において、前記発光層が、ホスト材料50.0〜99.999重量％とドーパント材料0.001〜50.0重量％とからなり、前記ホスト材料が、芳香族３級アミン化合物、金属錯体化合物、複素環化合物、炭素環化合物、および、これらが直接結合で連結した化合物からなる群の少なくとも１つであり、前記ドーパント材料が下記一般式［１］で表される化合物である有機エレクトロルミネッセンス素子に関する。
一般式［１］
【化１】
2006253445.tif 000002
［式中、Ｒ1.〜Ｒ28は、それぞれ独立に、水素原子、ハロゲン原子、置換もしくは未置換のアルキル基、置換もしくは未置換のアルコキシ基、置換もしくは未置換のアリール基、置換もしくは未置換のアミノ基を表す。Ｘ1 〜Ｘ4 は、それぞれ独立に、Ｏ、Ｓ、Ｃ＝Ｏ、ＳＯ2 、（ＣＨ2 ）ｘ−Ｏ−（ＣＨ2 ）ｙ、置換もしくは未置換のアルキレン基、置換もしくは未置換の脂肪族環残基を表す。ここで、ｘおよびｙは、それぞれ独立に、０〜２０の整数を表すが、ｘ＋ｙ＝０となることはない。Ｒ1〜Ｒ4もしくはＲ5〜Ｒ8は隣接した置換基同志で結合して新たな６員アリール環を形成してもよい。］
【０００７】
また、本発明は、ホスト材料が、２つ以上のアミノ基を有する芳香族３級アミン化合物である上記有機エレクトロルミネッセンス素子に関する。
【０００８】
また、本発明は、ホスト材料が、アルミニウム、亜鉛、銅、ベリリウム、マグネシウムの少なくともいずれかを中心金属とする金属錯体化合物である上記有機エレクトロルミネッセンス素子に関する。
【０００９】
また、本発明は、ホスト材料が、窒素原子、酸素原子およびまたは硫黄原子を含有する縮合複素環を含む化合物である上記の有機エレクトロルミネッセンス素子に関する。
【００１０】
また、本発明は、ホスト材料が、５員環以上の縮合炭素環を含む化合物である上記有機エレクトロルミネッセンス素子に関する。
【発明の効果】
【００１１】
本発明の有機ＥＬ素子用材料を用いて作成した有機ＥＬ素子は、従来に比べて低い駆動電圧で発光し長寿命であるため、壁掛けテレビ等のフラットパネルディスプレイや平面発光体として好適に使用することができ、複写機やプリンター等の光源、液晶ディスプレイや計器類等の光源、表示板、標識灯等への応用が可能である。
【発明を実施するための最良の形態】
【００１２】
以下、詳細にわたって本発明を説明する。本発明における一般式［１］で示される化合物のＲ1.〜Ｒ28は、それぞれ独立に、水素原子、ハロゲン原子、置換もしくは未置換のアルキル基、置換もしくは未置換のアルコキシ基、置換もしくは未置換のアリール基、置換もしくは未置換のアミノ基を表す。
【００１３】
Ｒ1.〜Ｒ28の具体例は、ハロゲン原子としては弗素、塩素、臭素、ヨウ素であり、
【００１４】
置換もしくは未置換のアルキル基としては、メチル基、エチル基、プロピル基、ブチル基、ｓｅｃ−ブチル基、ｔｅｒｔ−ブチル基、ペンチル基、ヘキシル基、ヘプチル基、オクチル基、ステアリル基等の炭素数１〜２０の未置換直鎖状又は分枝状アルキル基の他、２−フェニルイソプロピル基、トリクロロメチル基、トリフルオロメチル基、ベンジル基、α−フェノキシベンジル基、α，α−ジメチルベンジル基、α，α−メチルフェニルベンジル基、α，α−ジトリフルオロメチルベンジル基、トリフェニルメチル基、α−ベンジルオキシベンジル基等の炭素数１〜２０のアルキル基の置換体があり、
【００１５】
置換もしくは未置換のアルコキシル基としては、メトキシ基、エトキシ基、プロポキシ基、ｎ−ブトキシ基、ｔ−ブトキシ基、ｎ−オクチルオキシ基、ｔ−オクチルオキシ基等の炭素数１〜２０の未置換アルコキシル基の他、１，１，１−テトラフルオロエトキシ基、フェノキシ基、ベンジルオキシ基、オクチルフェノキシ基等の炭素数１〜２０のアルコキシル基の置換体があり、
【００１６】
置換もしくは未置換のアリール基としては、フェニル基、２−メチルフェニル基、３−メチルフェニル基、４−メチルフェニル基、４−エチルフェニル基、ビフェニル基、４−メチルビフェニル基、４−エチルビフェニル基、４−シクロヘキシルビフェニル基、ターフェニル基、３，５−ジクロロフェニル基、ナフチル基、５−メチルナフチル基、アントリル基、ピレニル基等の芳香族炭素数６〜１８の置換もしくは未置換のアリール基があり、また、アリール基は、窒素原子、酸素原子およびまたは硫黄原子により芳香族炭素原子が置換されていてもよく、
【００１７】
窒素原子、酸素原子およびまたは硫黄原子により芳香族炭素原子が置換されていてもよいアリール基としては、フラニル基、チオフェニル基、ピロール基、ピラニル基、チオピラニル基、ピリジニル基、チアゾリル基、イミダゾール基、ピリミジニル基、ピリジニル基、トリアジニル基、インドリニル基、キノリル基、プリニル基等があり、置換もしくは未置換のアミノ基としては、アミノ基、ジメチルアミノ基、ジエチルアミノ基等のジアルキルアミノ基、フェニルメチルアミノ基、ジフェニルアミノ基、ジトリルアミノ基、ジベンジルアミノ基等がある。また、隣接する置換基同士で、それぞれ互いに結合して、フェニル基、ナフチル基、アントリル基、ピレニル基等を形成しても良い。
【００１８】
本発明における一般式［１］で示される化合物のＸ1 〜Ｘ4 は、それぞれ独立に、Ｏ、Ｓ、Ｃ＝Ｏ、ＳＯ2 、（ＣＨ2 ）ｘ−Ｏ−（ＣＨ2 ）ｙ、置換もしくは未置換のアルキレン基、置換もしくは未置換の脂肪族環残基を表す。ここで、ｘおよびｙは、それぞれ独立に、０〜２０の整数を表すが、ｘ＋ｙ＝０となることはない。
置換または未置換のアルキレン基としては炭素数１〜２０のアルキレン基もしくはその置換体、
置換または未置換の脂肪族環残基としては、シクロペンチル環、シクロヘキシル環、４−メチルシクロヘキシル環、シクロヘプチル環等の炭素数５〜７の脂肪族環の二価の残基が挙げられる。
Ｘ1 〜Ｘ4 の置換アルキレン基又は置換脂肪族環残基の置換基としてはＲ1.〜Ｒ28で示した置換基がある。Ｘ1 〜Ｘ4 の置換アルキレン基として好ましいものは、２−フェニルイソプロピレン基、ジクロロメチレン基、ジフルオロメチレン基、ベンジレン基、α−フェノキシベンジレン基、α，α−ジメチルベンジレン基、α，α−メチルフェニルベンジレン基、ジフェニルメチレン基、α−ベンジルオキシベンジレン基などが挙げられる。
【００１９】
上記一般式［１］で表される化合物の内、好ましいものとしては、下記一般式［２］で表される化合物があげられる。
【００２０】
一般式［２］
【化２】
2006253445.tif 000003
【００２１】
［式中、Ｒ1.〜Ｒ28、および、Ｘ1 〜Ｘ4 は、一般式［１］のそれらと同じ意味を表す。］
【００２２】
さらに、上記一般式［２］で表される化合物の内、さらに好ましいものとして、下記一般式［３］で表される化合物があげられる。
【００２３】
一般式［３］
【化３】
2006253445.tif 000004
【００２４】
［式中、Ｒ1.〜Ｒ28は、一般式［１］のそれらと同じ意味を表す。Ｙ1.〜Ｙ8 は、置換もしくは未置換の炭素数１〜２０のアルキル基、置換もしくは未置換の炭素数６〜１６のアリール基を表す。Ｒ1 〜Ｒ4 もしくはＲ5 〜Ｒ8 は隣接した置換基同士で結合して新たな６員アリール環を形成してもよい。］
ここでいうアルキル基およびアリール基の具体例は、前記のＲ1.〜Ｒ28で記述したアルキル基およびアリール基が挙げられる。
【００２５】
この化合物の中で、一般式［１］〜［３］で表されるような芳香族環を有している置換基を持つ化合物、もしくは一般式［１］〜［３］のＲ1.〜Ｒ28の隣接する置換基同士で芳香族環を形成している化合物は、ガラス転移点や融点が高くなり電界発光時における有機層中、有機層間もしくは、有機層と金属電極間で発生するジュール熱に対する耐性（耐熱性）が向上するので、有機ＥＬ素子の発光材料として使用した場合、高い発光輝度を示し、長時間発光させる際にも有利である。本発明の化合物は、これらの置換基に限定されるものではない。
【００２６】
以下に、本発明の一般式［１］〜［３］の化合物の代表例を、表１に具体的に例示するが、本発明は、この代表例に限定されるものではない。
【００２７】
【表１】
2006253445.tif 000005
【００２８】
2006253445.tif 000006
【００２９】
2006253445.tif 000007
【００３０】
2006253445.tif 000008
【００３１】
2006253445.tif 000009
【００３２】
次に、本発明のホスト材料の芳香族３級アミン化合物の代表例を、表２に具体的に例示するが、本発明は、この代表例に限定されるものではない。なお、芳香族３級アミン化合物は、２つ以上のアミノ基を有することが好ましい。
【００３３】
【表２】
2006253445.tif 000010
【００３４】
2006253445.tif 000011
【００３５】
2006253445.tif 000012
【００３６】
2006253445.tif 000013
【００３７】
2006253445.tif 000014
【００３８】
2006253445.tif 000015
【００３９】
2006253445.tif 000016
【００４０】
2006253445.tif 000017
【００４１】
2006253445.tif 000018
【００４２】
2006253445.tif 000019
【００４３】
次に、本発明のホスト材料の金属錯体化合物の代表例を、表３に具体的に例示するが、本発明は、この代表例に限定されるものではない。なお、金属錯体化合物は、アルミニウム、亜鉛、銅、ベリリウム、マグネシウムの少なくともいずれかを中心金属とすることが好ましい。
【００４４】
【表３】
2006253445.tif 000020
【００４５】
2006253445.tif 000021
【００４６】
2006253445.tif 000022
【００４７】
2006253445.tif 000023
【００４８】
2006253445.tif 000024
【００４９】
次に、本発明のホスト材料の複素環化合物、あるいは、複素環化合物と炭素環化合物とが直接結合で連結した化合物の代表例を、表４に具体的に例示するが、本発明は、この代表例に限定されるものではない。なお、複素環として、窒素原子、酸素原子およびまたは硫黄原子の少なくともいずれかを複素原子とする縮合環を含むが好ましい。
【００５０】
【表４】
2006253445.tif 000025
【００５１】
2006253445.tif 000026
【００５２】
2006253445.tif 000027
【００５３】
2006253445.tif 000028
【００５４】
2006253445.tif 000029
【００５５】
次に、本発明のホスト材料の炭素環化合物、あるいは、炭素環化合物と炭素環化合物とが直接結合で連結した化合物の代表例を、表５に具体的に例示するが、本発明は、この代表例に限定されるものではない。なお、炭素環として、５員環以上の縮合炭素環を含む化合物が好ましい。
【００５６】
【表５】
2006253445.tif 000030
【００５７】
2006253445.tif 000031
【００５８】
2006253445.tif 000032
【００５９】
2006253445.tif 000033
【００６０】
2006253445.tif 000034
【００６１】
2006253445.tif 000035
【００６２】
2006253445.tif 000036
【００６３】
2006253445.tif 000037
【００６４】
有機ＥＬ素子は、陽極と陰極間に一層もしくは多層の有機化合物薄膜を形成した素子である。一層型の場合、陽極と陰極との間に発光層を設けている。発光層は、発光材料を含有し、それに加えて陽極から注入した正孔もしくは陰極から注入した電子を発光材料まで輸送させるために正孔注入材料、正孔輸送材料もしくは電子注入材料、電子輸送材料を含有しても良い。電子注入材料とは陰極から電子を注入され得る能力を持つ材料であり、電子輸送材料とは注入された電子を発光層へ輸送する能力を持つ材料である。正孔注入材料とは、陽極から正孔を注入され得る能力を持つ材料であり、正孔輸送材料とは、注入された正孔を発光層へ輸送する能力を持つ材料である。
【００６５】
多層型としては、陽極／正孔注入帯域／発光層／陰極、陽極／発光層／電子注入帯域／陰極、陽極／正孔注入帯域／発光層／電子注入帯域／陰極の多層構成で積層した有機ＥＬ素子がある。
【００６６】
本発明の一般式［１］で示される化合物は、固体状態において強い蛍光を持つ化合物であり、発光層内におけるドーピング材料として発光層中にて最適の割合でドーピングすることにより、高い発光効率および発光波長の選択が可能である。又、ド-ピング材料には、一般式［１］と共に一般式［１］以外の化合物を用いる事で青から赤色、さらには白色の発光を得ることができる。
【００６７】
発光層には、発光材料およびドーピング材料に加えて、必要があれば正孔注入材料や電子注入材料を使用することもできる。
【００６８】
有機ＥＬ素子は、多層構造にすることによりクエンチングによる輝度や寿命の低下を防ぐことができる。また、必要があれば、発光材料、ドーピング材料、キャリア注入を行う正孔注入材料や電子注入材料を二種類以上組み合わせて使用することも出来る。更に、正孔注入層、発光層および電子注入層はそれぞれ二層以上の層構成により形成されていてもよく、正孔もしくは電子が効率よく電極から注入され、効率よく層中で輸送され得る素子構造が選択される。
【００６９】
有機ＥＬ素子の陽極に使用される導電性材料としては、4eVより大きな仕事関数を持つものが適しており、炭素、アルミニウム、バナジウム、鉄、コバルト、ニッケル、タングステン、銀、金、白金、パラジウム等およびそれらの合金、ＩＴＯ基板、ＮＥＳＡ基板と
称される酸化スズ、酸化インジウム等の酸化金属、更にはポリチオフェンやポリピロール等の有機導電性樹脂が用いられる。
【００７０】
陰極に使用される導電性材料としては、4eVより小さな仕事関数を持つものが適しており、マグネシウム、カルシウム、錫、鉛、チタニウム、イットリウム、リチウム、ルテニウム、マンガン等およびそれらの合金が用いられる。合金としては、マグネシウム／銀、マグネシウム／インジウム、リチウム／アルミニウム等が代表例として挙げられるが、これらに限定されるものではない。合金の比率は、加熱の温度、雰囲気、真空度により制御され適切な比率が選択される。陽極及び陰極は、必要があれば二層以上の層構成により形成されていても良い。
【００７１】
有機ＥＬ素子では、効率良く発光させるために、用いられる陽極、陰極のうち少なくとも一方は素子の発光波長領域において十分透明であることが望ましく、基板もまた透明であることが望ましい。透明電極は、上記の導電性材料を使用して、蒸着やスパッタリング等の方法で所定の透光性を確保するように設定する。発光面の電極は、光透過率を10%以上にすることが望ましい。
【００７２】
本発明に係わる有機ＥＬ素子の各層の形成は、真空蒸着、スパッタリング等の乾式成膜法やスピンコーティング、ディッピング等の湿式成膜法の何れの方法でも適用することができる。膜厚は特に限定されるものではないが、各層は適切な膜厚に設定する必要がある。膜が厚すぎる場合には、一定の光出力を得るために大きな印加電圧が必要になり、その結果として効率が悪くなる。また、膜が薄すぎる場合には、ピンホール等が発生し、電圧を印加しても十分な発光輝度が得られない。通常用いられる膜厚としては５ｎｍから１０μｍの範囲が適しているが、１０ｎｍから０．２μｍの範囲が更に好ましい。
【００７３】
湿式成膜法の場合には、各層を形成する材料をクロロホルム、テトラヒドロフラン、ジオキサン等の適切な溶媒に溶解あるいは分散することにより有機化合物薄膜を形成する。
【００７４】
乾式あるいは湿式成膜法から調製される何れの薄膜においても、成膜性の向上、ピンホール防止等の目的の為に適切な樹脂あるいは添加剤を使用してもよい。この様な樹脂としては、ポリスチレン、ポリカーボネート、ポリアリレート、ポリエステル、ポリアミド、
ポリウレタン、ポリスルフォン、ポリメチルメタクリレート、ポリメチルアクリレート、セルロース等の絶縁性樹脂、ポリ−Ｎ−ビニルカルバゾール、ポリシラン等の光導電性樹脂、ポリチオフェン、ポリピロール等の導電性樹脂を挙げることができる。また、添加剤としては、酸化防止剤、紫外線吸収剤、可塑剤等を挙げることができる。
【００７５】
正孔注入材料としては、正孔を注入する能力を持ち、発光層または発光材料に対して優れた正孔注入効果を有し、発光層で生成した励起子の電子注入層または電子注入材料への移動を防止し、かつ薄膜形成能の優れた化合物が挙げられる。具体的な例としては、フタロシアニン系化合物、ナフタロシアニン系化合物、ポルフィリン系化合物、オキサジアゾール、トリアゾール、イミダゾール、イミダゾロン、イミダゾールチオン、ピラゾリン、ピラゾロン、テトラヒドロイミダゾール、オキサゾール、オキサジアゾール、ヒドラゾン、アシルヒドラゾン、ポリアリールアルカン、スチルベン、ブタジエン、ベンジジン型トリフェニルアミン、スチリルアミン型トリフェニルアミン、ジアミン型トリフェニルアミン等と、それらの誘導体、およびポリビニルカルバゾール、ポリシラン、導電性高分子等の高分子材料等が挙げられるが、これらに限定されるものではない。
【００７６】
電子注入材料としては、電子を注入する能力を持ち、発光層または発光材料に対して優れた電子注入効果を有し、発光層で生成した励起子の正孔注入層または正孔注入材料への移動を防止し、かつ薄膜形成能の優れた化合物が挙げられる。例としては、キノリン金属錯体、オキサジアゾール、ベンゾチアゾール金属錯体、ベンゾオキサゾール金属錯体、ベンゾイミダゾール金属錯体、フルオレノン、アントラキノジメタン、ジフェノキノン、チオピランジオキシド、オキサジアゾール、チアジアゾール、テトラゾール、ペリレンテトラカルボン酸、フレオレニリデンメタン、アントラキノジメタン、アントロン等とそれらの誘導体等が挙げられるが、これらに限定されるものではない。
【００７７】
また、正孔注入材料に電子受容性物質、電子注入材料に電子供与性物質を添加することによる増感も可能である。
【００７８】
本発明により得られた有機ＥＬ素子の温度、湿度、雰囲気等に対する安定性の向上の為に素子の表面に保護層を設けたり、シリコンオイル等を封入して素子全体を保護することも可能である。
【００７９】
本発明の有機ＥＬ素子からの発光を効率よく取り出すためには、発光を取り出す面の基板の材質が充分透明であることが望ましく、具体的には素子からの発光の発光波長領域における透過率が５０％以上、好ましくは９０％以上であることが望ましい。これら基板は、機械的、熱的強度を有し、透明であれば特に限定されるものではないが、例えば、ガラスの他、ポリエチレン、ポリエーテルスルホン、ポリプロピレン等の透明性ポリマーが推奨される。
【００８０】
以上述べたように、本有機ＥＬ素子は、低駆動電圧と高輝度を示す緑色発光素子である。故に、本有機ＥＬ素子は、壁掛けテレビ等のフラットパネルディスプレイや平面発光体として、さらには、複写機やプリンター等の光源、液晶ディスプレイや計器類等の光源、表示板、標識灯等への応用が考えられる。
【実施例】
【００８１】
以下、実施例にて本発明を具体的に説明するが、本発明は下記実施例に何ら限定されるものではない。本例では、特に断りのない限り、混合比は全て重量比を示す。
【００８２】
実施例１
厚さ２００ｎｍのＩＴＯ透明電極（陽極）を有するガラス基板を、中性洗剤、アセトン、エタノールを用いて超音波洗浄した。その基板を窒素ガスを用いて乾燥し、さらにＵＶ／オゾン洗浄した後、蒸着装置の基板ホルダーに固定した後、蒸着槽を３×１０-6Ｔｏｒｒに減圧した。まず、ＩＴＯ透明電極上に、４，４’−ビス〔Ｎ−フェニル−Ｎ−（３”−メチルフェニル）アミノ〕ビフェニルを、蒸着速度０．２ｎｍ／sec で７５ｎｍの厚さに蒸着し、正孔輸送層とした。次いで、ホスト化合物として表２の化合物２１と、ド−パント化合物として表１の化合物６を、異なる蒸着源から、蒸着速度０．２ｎｍ／ｓｅｃで５０ｎｍの厚さに共蒸着（重量比１００：０．５）し、発光層とした。次に、トリス（８−キノリノラート）アルミニウムを、蒸着速度０．２ｎｍ／ｓｅｃ で５０ｎｍの厚さに蒸着し、電子輸送層とした。さらにその上に、マグネシウムと銀を、蒸着速度０．２ｎｍ／ｓｅｃで２００ｎｍの厚さに共蒸着（重量比１０：１）して陰極とし、有機エレクトロルミネッセンス素子を作製した。尚、蒸着は、蒸着槽の減圧状態を保ったまま実施した。作製した有機電界発光素子に、直流電圧を印下したところ、最高輝度１０００００ｃｄ／ｍ2 の緑色の発光が確認された。この素子は駆動電圧５Ｖでの輝度が３０００ｃｄ／ｍ2であった。さらに発光輝度５００ｃｄ／ｍ2で定電流駆動したときの半減寿命は１万時間以上であった。
【００８３】
実施例２〜実施例１８
化合物２１の代わりに表６に示すホスト化合物を用いる以外は、全て実施例１と同様の方法で有機ＥＬ素子を作製した。それぞれの素子に、乾燥雰囲気下、直流電圧を印下したところ、青緑色〜緑の発光が確認された。これらの素子における、最高輝度および駆動電圧５Ｖでの輝度および発光輝度５００ｃｄ／ｍ2で定電流駆動したときの半減寿命を併せて表６に示す。これらの素子はいずれも、駆動電圧５Ｖでの輝度が２０００ｃｄ／ｍ2以上であり、発光輝度５００ｃｄ／ｍ2で定電流駆動したときの半減寿命は８０００時間以上であった。
【００８４】
【表６】
2006253445.tif 000038
【００８５】
実施例１９〜実施例３５
化合物６の代わりに表７に示すド-パント化合物を用いる以外は、全て実施例１と同様の方法で有機ＥＬ素子を作製した。それぞれの素子に、直流電圧を印下したところ、青緑〜緑の発光が確認された。これらの素子における、最高輝度および駆動電圧５Ｖでの輝度および発光輝度５００ｃｄ／ｍ2で定電流駆動したときの半減寿命を併せて表７に示す。これらの素子はいずれも、駆動電圧５Ｖでの輝度が２０００ｃｄ／ｍ2以上であり、発光輝度５００ｃｄ／ｍ2で定電流駆動したときの半減寿命は８０００時間以上であった。
【００８６】
【表７】
2006253445.tif 000039
【００８７】
比較例1〜２
化合物６の代わりに表８に示すド-パント化合物を用いる以外は、実施例１と同様の方法で有機ＥＬ素子を作製した。それぞれの素子に、直流電圧を印下したところ、青緑〜緑の発光が確認された。これらの素子における、最高輝度および駆動電圧５Ｖでの輝度および発光輝度５００ｃｄ／ｍ2で定電流駆動したときの半減寿命を併せて表8に示す。これらの素子はいずれも、駆動電圧５Ｖでの輝度は５０ｃｄ／ｍ2未満であり、発光輝度５００ｃｄ／ｍ2で定電流駆動したときの半減寿命は１００時間未満であった。
【００８８】
【化４】
2006253445.tif 000040
【００８９】
【化５】
2006253445.tif 000041
【００９０】
【表８】
2006253445.tif 000042
【００９１】
以上述べた実施例から明らかなように、本発明の有機ＥＬ素子は低電圧駆動時での発光輝度の向上と長寿命化を達成することが可能である。